(57)【要約】【課題】  透光性、耐薬品性に優れた合成コランダムセルやフッ化カルシウムからなる光学部品の製造歩留りを向上させる。【解決手段】  合成コランダム片１、２の他端側の接合面間にはスペーサ３が介在している。このスペーサ３としては実施例では直径が３０μｍの綿繊維を用いている。このスペーサ３としては、仮接合後の熱処理で合成コランダム片１、２の他端側に作用する圧力によって潰れ、合成コランダム片１、２の他端側でのオプティカルコンタクト或いは化学的加圧密着状態の妨げにならないものであればよい。【選択図】    図１
2017160067.tif 000002
【特許請求の範囲】
【請求項１】
互いに接合する結晶体片の接合する面を合わせ、合わせた状態の合成コランダム片の一端側を他端側よりも強く押圧し、合わせ面に干渉縞を形成し、この状態で結晶体片を結晶体の融点以下の温度で加熱することで、前記合わせ面を干渉縞が消失した完全な接合状態とする結晶体片の接合方法において、前記互いに接合する結晶体片の他端側の合わせ面間に加熱時の圧力で圧潰可能な材質からなる微細なスペーサを介在させることを特徴とする結晶体片の接合方法。
【請求項２】
請求項１に記載の結晶体片の接合方法において、前記結晶体は合成コランダム（Ａｌ2Ｏ3）またはフッ化カルシウム（ＣａＦ2）であることを特徴とする結晶体片の接合方法。
【請求項３】
請求項１に記載の結晶体片の接合方法において、前記スペーサは径が１５〜６０μｍの綿などの繊維とすることを特徴とする結晶体片の接合方法。
【請求項４】
請求項１に記載の結晶体片の接合方法において、合わせた状態の結晶体片の単位長さ当たりの縞の本数によって、加熱処理前に仮接合状態の良否を判断することを特徴とする結晶体片の接合方法。
【請求項５】
請求項１に記載の結晶体片の接合方法において、合わせた状態の結晶体片の一端部の押圧箇所は幅方向の一部のみとすることを特徴とする結晶体片の接合方法。
【発明の詳細な説明】
【技術分野】
【０００１】
本発明は、フッ酸等の液中に含まれる微粒子を測定する微粒子計に組み込まれるフローセルの材料として用いられる合成コランダム（Ａｌ2Ｏ3）や光学部品として用いられるフッ化カルシウム（ＣａＦ2）などの結晶体の接合方法に関する。
【背景技術】
【０００２】
合成コランダム製のフローセルを製造するには、板状の合成コランダム片を複数用意し、これら合成コランダム片を接合することで得ている。ここで、接着剤を用いたのでは接合面において境界面ができてしまい、光が屈折したり反射してしまう。また、熱融着させた場合には、接合面に気泡が封じ込められるなどの問題もある。
【０００３】
そこで、本出願人は特許文献１〜３を提案した。特許文献１〜３に開示される接合方法は基本的には同じであり、先ず結晶ブロックから合成コランダム片を切り出し、この切り出した合成コランダム片の接合面を研磨し、研磨した面同士を合わせ、合わせた状態の２枚の合成コランダム片の一端部側を強く押し付け、２枚の合成コランダム片の間隔を干渉縞ができる程度とし、この状態で２枚の合成コランダム片を合成コランダムの融点（２０３０℃）以下に加熱することで、一端側から他端側に向かって徐々に密着状態となるようにしたものである。
【０００４】
上記において、強く押し付けた状態の一端部側ではオプティカルコンタクト状態或いは化学的加圧密着状態になっており、加熱によって干渉縞がなくなるので、この密着状態が他端側まで連続すると考えられる。そして、このように接合された合成コランダム片同士は光学的な境界面が存在せず、極めて優れた三次元構造体が得られる。  
【先行技術文献】
【特許文献】
【０００５】
【特許文献１】特許第３４９９７１７号公報
【特許文献２】特許第４２２４３３６号公報
【特許文献３】特許第４２５１４６２号公報
【発明の概要】
【発明が解決しようとする課題】
【０００６】
特許文献１〜３に開示される方法によって製造された接合体は、耐薬品性に優れ、接合面が剥離したり接合面で屈折或いは反射する等の不具合がない反面、歩留りが十分ではないという問題がある。
【０００７】
歩留りが十分ではない原因としては、一端部側を他端側よりも強く押し付けることで、接合面同士の間に干渉縞ができる程度の隙間を形成するようにしているが、他端側は何ら拘束していないため、他端側における合成コランダム片同士の間に形成される微細な隙間が一定でないことが考えられる。
この問題は、フッ化カルシウム（ＣａＦ2）などの結晶体を接合する場合にも生じる。
【課題を解決するための手段】
【０００８】
上記課題を解決するため、本発明に係る結晶体片の接合方法は、互いに接合する合成コランダムやフッ化カルシウムなどの結晶体片の接合する面を合わせ、この合わせた状態の結晶体片の一端側を他端側よりも強く押圧して合わせ面に干渉縞を形成し、この状態で結晶体片を結晶体の融点以下の温度で加熱することで、前記合わせ面を干渉縞が消失した完全な接合状態とする接合方法であって、前記互いに接合する結晶体片の他端側間に加熱時の圧力で圧潰可能な材質からなる微細なスペーサを介在させるようにした。
【０００９】
前記スペーサとしては、熱処理によって干渉縞が消失するのを妨げることがないもの、つまり接合する結晶体片同士がオプティカルコンタクト或いは化学的加圧密着状態となることを妨げない程度の圧潰性（弾性、柔らかさ）を有することが必要である。
【００１０】
スペーサの一例としては綿繊維が挙げられるが、これに限定されるものではない。またスペーサの大きさは必要な干渉縞を形成するものであるから、合成コランダム片の接合長さによって異なるが、概ね１５〜６０μｍの径である。
【００１１】
また、本発明に係る接合方法においては、接合する結晶体片の一端側を押圧した仮接合の状態で、合わせた状態の結晶体片の単位長さ当たりの縞の本数によって、加熱処理前に仮接合状態の良否を判断することができる。
【００１２】
また、合わせた状態の結晶体片の一端部の押圧箇所は幅方向の一部のみとすることも可能である。
【発明の効果】
【００１３】
本発明によれば、結晶体片同士を接着剤を用いずに、一端側を他端側よりも強く押圧した状態での熱処理によって接合するに際し、他端側の結晶体片間の間隔をスペーサによって正確にコントロールできるため、歩留りを高めることができる。
【００１４】
また、熱処理する前の仮接合の状態で、接合される結晶体片の接合面間に形成される干渉縞の単位長さあたりの本数によって、仮接合の状態の良否を判定できるため、更に歩留りを高めることができる。
【００１５】
更に、合わせた状態の結晶体片の一端部の押圧箇所を幅方向全部ではなく幅方向の一部のみとすることで、押圧治具の跡が付く箇所が一部のみになり、接合後の不適合部分が少なくなり、材料の無駄がなくなる。
【図面の簡単な説明】
【００１６】
【図１】２つの合成コランダム片を重ね合わせた状態の側面図
【図２】一方の合成コランダム片の端部にスペーサを載置した状態の平面図
【図３】２つの合成コランダム片を重ね合わせた際に生じる干渉縞の写真
【図４】（ａ）は接合前の２つの合成コランダム片の写真、（ｂ）は接合後の写真
【図５】別実施例を説明した図
【発明を実施するための最良の形態】
【００１７】
以下に本発明の実施の形態を添付図面に基づいて説明する。尚、図示例では結晶体として合成コランダムについて説明する。
図１は２つの合成コランダム片を重ね合わせた状態の側面図、図２は一方の合成コランダム片の端部にスペーサを載置した状態の平面図であり、先ず２つの合成コランダム片１、２を用意する。
【００１８】
これら合成コランダム片１、２は結晶ブロックから切り出した後に、接合される面を研磨した後に洗浄し、微細なゴミなどが接合面にないことを確認したものである。尚、図示例では２つの合成コランダム片を重ねているが３つ以上の合成コランダム片を重ねて同時に接合することもできる。
【００１９】
合成コランダム片１、２を重ねる際には結晶の軸、稜線及び軸角を完全に一致させる必要はなく、互いの合成コランダム片１、２の結晶の軸、稜線及び軸角のズレが５°以内とするのが好ましい。
【００２０】
合成コランダム片１、２の一端側は治具４によって強く押圧或いは挟持されている。治具４による押圧箇所は幅方向の全域としてもよいが図示例のように幅方向の中央の一部のみとすることで、接合後の不適合部分を少なくしている。
【００２１】
合成コランダム片１、２の他端側の接合面間にはスペーサ３が介在している。このスペーサ３は図では分かりやすくするため実際よりは大きく示しているが、実施例では直径が３０μｍの綿繊維を用いている。スペーサ３は、仮接合後の熱処理の際に合成コランダム片１、２の他端側に作用する圧力によって潰れることで、合成コランダム片１、２の他端側でのオプティカルコンタクト或いは化学的加圧密着状態の妨げにならないものであればよい。
【００２２】
スペーサ３としては、ゲルビーズなども使用することができるが、仮接合後の熱処理の際に大量にガスを発生するものは、接合面に気泡が残る可能性があるので好ましくない。
【００２３】
図３は重ね合わせた合成コランダム片１、２の一端部を押圧した状態の平面写真であり、この写真からも明らかなように、重ね合わせた合成コランダム片１、２の接合面の微細な隙間に由来する干渉縞が観察される。
【００２４】
上記干渉縞の間隔は接合面の微細な隙間の大きさに比例するため、仮接合状態での単位長さあたりの干渉縞の本数をカウントすることにより、合成コランダム片１、２の接合面の微細な隙間が適切な範囲にあるか否かを、前もって判断することができる。この実施例にあっては単位長さあたりに５本の縞が観察される。
【００２５】
以上の仮接合状態の合成コランダム片をコランダムの融点以下の温度まで加熱し一定時間保持する。
すると、既にオプティカルコンタクト或いは化学的加圧密着状態にある一端側から他端側に向かってオプティカルコンタクト或いは化学的加圧密着状態が進行し、この進行に併せて、合成コランダム片間に存在するガスは完全に排除され、接合面全体がオプティカルコンタクト或いは化学的加圧密着状態となる。
【００２６】
図４（ａ）は接合前の２つの合成コランダム片の写真、（ｂ）は接合後の写真であり、図４（ａ）では２つの合成コランダム片が紙面垂直方向に重なったものが１６対映っている。各対において、中心部には流体を通すための通路が形成されている。この通路を挟んで左右の部分は接合される面であり、熱処理前は干渉縞が観察される。
また熱処理後を示す（ｂ）の写真には、全ての試験片において、上記の干渉縞が全く観察されず、光学的な境界面を認められなかった。
【００２７】
図５は本発明方法によって製造した三次元構造体を示しており、この三次元構造体５は、合成コランダム片からなるベースプレート５ａとこのベースプレート５ａの辺に沿って接合される４枚のサイドプレート５ｂ、５ｃ、５ｄ、５ｅからなり、ベースプレート５ａと各サイドプレート５ｂ、５ｃ、５ｄ、５ｅ及び各サイドプレート同士の突合せ部において、本発明方法を適用することで、１度の熱処理により三次元構造体５が製造される。
【産業上の利用可能性】
【００２８】
本発明方法は微粒子計に組み込まれるフローセルに限らず、レンズ、プリズムなどの各種光学部品、硬度が要求される機械部品、接合面が密閉状態にある特性を利用した真空容器、例えば可変波長レーザの較正、光スペクトラムアナライザの較正、ガス分析器の較正、波長計の較正、周波数標準、安定した周波数源、磁気光学トラップ法を用いた原子のレーザ冷却などに用いられるガス封入ガラスセルや高真空ガラスチャンバなどに応用することができる。
【００２９】
また、本発明方法は、合成コランダムに限らずフッ化カルシウムなどの結晶体の接合にも用いることができる。
【符号の説明】
【００３０】
１、２…合成コランダム片、３…スペーサ、４…押圧治具、５…三次元構造体。
【図１】
2017160067.tif 000003
【図２】
2017160067.tif 000004
【図３】
2017160067.tif 000005
【図４】
2017160067.tif 000006
【図５】
2017160067.tif 000007
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
互いに接合する結晶体片の接合する面を合わせ、合わせた状態の結晶体片の一端側を他端側よりも強く押圧し、合わせ面に干渉縞を形成し、この状態で結晶体片を結晶体の融点以下の温度で加熱することで、前記合わせ面を干渉縞が消失した完全な接合状態とする結晶体片の接合方法において、前記結晶体は合成コランダム（Ａｌ2Ｏ3）またはフッ化カルシウム（ＣａＦ2）であり、互いに接合する結晶体片の他端側の合わせ面間に加熱時の圧力で圧潰可能な材質からなる微細なスペーサを介在させることを特徴とする結晶体片の接合方法。
【請求項２】
請求項１に記載の結晶体片の接合方法において、前記スペーサは径が１５〜６０μｍの綿などの繊維とすることを特徴とする結晶体片の接合方法。
【請求項３】
請求項１に記載の結晶体片の接合方法において、合わせた状態の結晶体片の一端部の押圧箇所は幅方向の一部のみとすることを特徴とする結晶体片の接合方法。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
互いに接合する結晶体片の接合する面を合わせ、合わせた状態の結晶体片の一端側を他端側よりも強く押圧し、合わせ面に干渉縞を形成し、この状態で結晶体片を結晶体の融点以下の温度で加熱することで、前記合わせ面を干渉縞が消失した完全な接合状態とする結晶体片の接合方法において、前記結晶体は合成コランダム（Ａｌ2Ｏ3）またはフッ化カルシウム（ＣａＦ2）であり、互いに接合する結晶体片の他端側の合わせ面間に加熱時の圧力で圧潰可能な材質からなる微細なスペーサを介在させることを特徴とする結晶体片の接合方法。
【請求項２】
請求項１に記載の結晶体片の接合方法において、前記スペーサは径が１５〜６０μｍの繊維とすることを特徴とする結晶体片の接合方法。
【請求項３】
請求項１に記載の結晶体片の接合方法において、合わせた状態の結晶体片の一端部の押圧箇所は幅方向の一部のみとすることを特徴とする結晶体片の接合方法。